ИМЕЮЩАЯ ПОКРЫТИЕ ПОДЛОЖКА ИЗ ИЗОЛЯЦИОННОГО МАТЕРИАЛА

1. Имеющий покрытие изоляционный материал из пеностекла, содержащий подложку из изоляционного материала из пеностекла и покрытие по меньшей мере на части поверхности подложки из изоляционного материала из пеностекла, и причем покрытие образовано посредством отверждения водной композиции для нанесения покрытия, содержащей щелочной силикат и отвердитель, причем водная композиция для нанесения покрытия содержит
(d) от 10 мас.% до 50 мас.% щелочного силиката, причем щелочной силикат содержит силикат калия; и
(e) от 15 мас.% до 60 мас.% отвердителя; и
(f) по меньшей мере 15 мас.% воды;
причем количества мас.% берутся в пересчете на общую массу водной композиции для нанесения покрытия.
2. Имеющий покрытие изоляционный материал по п. 1, отличающийся тем, что водная композиция для нанесения покрытия содержит
(а) от 10 мас.% до 40 мас.% щелочного силиката, содержащего силикат калия и силикат лития в количестве
2
от 5 мас.% до 15 мас.% KO;
2
от 0,01 мас.% до 1 мас.% LiO; и
2
от 5 мас.% до 25 мас.% SiO;
2
2
в пересчете на общую массу водной композиции для нанесения покрытия и при условии, что массовое соотношение SiO к KO составляет по меньшей мере 1; и
(b) от 15 мас.% до 60 мас.% отвердителя; и
(c) от 0,1 мас.% до 15 мас.% одного или более соединений по формуле 1
n
R(OH) - Формула 1
2-6
2-6
где R обозначает необязательно замещенный C гидрокарбильный или C углеводный фрагмент, а n представляет собой целое число от 1 до 6; и
(d) от 0,02 мас.% до 0,8 мас.% поверхностно-активного вещества по отношению к общей массе композиции; и
(e) по меньшей мере 15 мас.% воды;
причем количества мас.% берутся в пересчете на общую массу водной композиции для нанесения покрытия.
3. Имеющий покрытие изоляционный материал из пеностекла по п. 1 или 2, отличающийся тем, что отвердитель содержит фосфат алюминия.
4. Имеющий покрытие изоляционный материал из пеностекла по любому из предшествующих пунктов, отличающийся тем, что водная композиция для нанесения покрытия дополнительно содержит материал дисперсного наполнителя, и материал дисперсного наполнителя присутствует в количестве от 20 мас.% до 30 мас.% по отношению к общей массе водной композиции для нанесения покрытия.
3
5. Имеющий покрытие изоляционный материал из пеностекла по п. 4, отличающийся тем, что материал дисперсного наполнителя имеет объемную плотность по меньшей мере 0,3 кг/дм, и/или коэффициент теплового расширения дисперсного наполнителя находится в диапазоне от 50% до 150% от изоляционного материала из пеностекла.
6. Имеющий покрытие изоляционный материал из пеностекла, содержащий подложку из изоляционного материала из пеностекла и отверждаемое покрытие по меньшей мере на части поверхности подложки из изоляционного материала из пеностекла, и причем отверждаемое покрытие содержит от 20 мас.% до 65 мас.% щелочного силиката в пересчете на общую массу отверждаемого покрытия, а щелочной силикат содержит силикат калия.
7. Имеющий покрытие изоляционный материал из пеностекла по п.6, отличающийся тем, что отверждаемое покрытие включает в себя от 20 мас.% до 65 мас.% щелочного силиката, содержащего силикат калия и силикат лития.
8. Имеющий покрытие изоляционный материал из пеностекла по п.6 или 7, отличающийся тем, что отверждаемое покрытие дополнительно содержит отверждаемый отвердитель.
9. Имеющий покрытие изоляционный материал из пеностекла по п. 8, отличающийся тем, что отверждаемый отвердитель содержит фосфат алюминия.
10. Имеющий покрытие изоляционный материал из пеностекла по любому из пп. 6-9, отличающийся тем, что отверждаемое покрытие дополнительно содержит материал дисперсного наполнителя в количестве от 20 мас.% до 40 мас.% по отношению к общей массе отверждаемого покрытия.
3
11. Имеющий покрытие изоляционный материал из пеностекла по п. 10, отличающийся тем, что материал дисперсного наполнителя имеет объемную плотность по меньшей мере 0,3 кг/дм.
12. Имеющий покрытие изоляционный материал из пеностекла по п. 10 или 11, отличающийся тем, что коэффициент теплового расширения дисперсного наполнителя находится в диапазоне от 50% до 150% изоляционного материала из пеностекла.
13. Имеющий покрытие изоляционный материал из пеностекла по п. 12, отличающийся тем, что материал дисперсного наполнителя имеет такой же коэффициент теплового расширения, что и изоляционный материал из пеностекла.
14. Имеющий покрытие изоляционный материал из пеностекла по любому из предшествующих пунктов, отличающийся тем, что отверждаемое покрытие содержит:
(а) от 20 мас.% до 65 мас.% щелочного силиката, содержащего силикат калия и силикат лития в количестве
2
от 10 мас.% до 32 мас.% KO;
2
от 0,05 мас.% до 1 мас.% LiO; и
2
от 10 мас.% до 32 мас.% SiO;
2
2
в пересчете на общую массу отверждаемого покрытия, и массовое соотношение SiO к KO составляет не менее 1; и
(b) необязательно от 20 мас.% до 40 мас.% материала дисперсного наполнителя;
при этом все количества % берутся в пересчете на общую массу отверждаемого покрытия.
15. Водная композиция для нанесения покрытия на подложку из изоляционного материала, содержащая
от 10 мас.% до 40 мас.% щелочного силиката, содержащего силикат калия и силикат лития в количестве
2
от 5 мас.% до 15 мас.% KO;
2
от 0,01 мас.% до 1 мас.% LiO; и
2
от 5 мас.% до 25 мас.% SiO;
2
2
в пересчете на общую массу водной композиции для нанесения покрытия, и массовое соотношение SiO к KO составляет не менее 1; и
от 15 мас.% до 60 мас.% отвердителя; и
от 0,1мас.% до 15 мас.% одного или более соединений по формуле 1
n
R(OH) - Формула 1
2-6
2-6
где R обозначает необязательно замещенный C гидрокарбильный или C углеводный фрагмент, а n представляет собой целое число от 1 до 6; и
от 0,02 мас.% до 0,8 мас.% поверхностно-активного вещества по отношению к общей массе композиции; и
по меньшей мере 15 мас.% воды;
причем количества мас.% берутся в пересчете на общую массу водной композиции для нанесения покрытия.
16. Водная композиция для нанесения покрытия по п. 15, дополнительно содержащая материал дисперсного наполнителя, который присутствует в количестве от 20 мас.% до 30 мас.% по отношению к общей массе композиции.
17. Водная композиция для нанесения покрытия по п. 16, причем композиция содержит
от 10 мас.% до 25 мас.% силикатного компонента, включающего силикат калия и силикат лития в количестве:
2
от 5 мас.% до 10 мас.% KO;
2
от 0,01 мас.% до 0,5 мас.% LiO; и
2
от 5 мас.% до 15 мас.% SiO;
2
2
в пересчете на общую массу водной композиции для нанесения покрытия и при условии, что массовое соотношение SiO к KO составляет по меньшей мере 1;
от 20 мас.% до 50 мас.% отвердителя,
от 0,1 мас.% до 10 мас.% одного или более соединений по формуле 1
n
R(OH) - Формула 1
2-6
2-6
где R обозначает необязательно замещенный C гидрокарбильный или C углеводный фрагмент, а n представляет собой целое число от 1 до 6;
от 0,01 мас.% до 0,5 мас.% поверхностно-активного вещества по отношению к общей массе композиции; и
по меньшей мере 15 мас.% воды; и
от 20 мас.% до 30 мас.% материала дисперсного наполнителя,
причем все указанные количества в мас.% относятся к общей массе композиции.
18. Набор для обеспечения имеющего покрытие изоляционного материала из пеностекла, причем набор включает в себя по меньшей мере одну подложку из изоляционного материала из пеностекла, на которую необходимо нанести покрытие, и водную композицию для нанесения покрытия по любому из пп. 14-16 в количестве, достаточном для обеспечения покрытия по меньшей мере на части одной поверхности подложки из изоляционного материала из пеностекла.
19. Способ изготовления имеющего покрытие изоляционного материала из пеностекла, причем способ включает в себя следующие этапы
(iv) обеспечение водных композиций для нанесения покрытия, причем водная композиция для нанесения покрытия соответствует любому из пп. 15-17; и
(v) нанесение композиции по меньшей мере на одну поверхность подложки из изоляционного материала из пеностекла; и
(vi) инициирование отверждения композиции.
20. Строительный материал, содержащий имеющую покрытие подложку из изоляционного материала из пеностекла по любому из пп. 1-14 или имеющую покрытие подложку из изоляционного материала из пеностекла, полученную или получаемую способом по п. 19.